ТРИКОТАЖНОЕ ПОЛОТНО

Полезная модель относится к области трикотажного производства и может быть выполнена на круглых вязальных машинах и использована в производстве бельевых трикотажных изделий для мужчин и женщин.
Наиболее близким из технических решений является трикотажное полотно, описанное в патенте РФ №2177516, МПК Д 04 В 1/14, дата публикации 27.12.2001.
В указанном трикотажном полотне петли образованы из пряжи, содержащей льняное волокно, вискозное высокомодульное волокно, полиэфирное волокно или льняное волокно, хлопок, полиэфирное волокно; либо петли дополнительно содержат один или два вида пряжи и нитей при различном соотношении компонентов: льносодержащая пряжа, хлопчатобумажная пряжа, пряжа из 100% высокомодульного вискозного волокна, нить вискозная, нить полиуретановая. Данное полотно выработано различными переплетениями, имеет повышенную формоустойчивость и комфортно при его использовании.
В настоящее время в моде наблюдается прерогатива создания изделий, в которых человек себя чувствует комфортно, при этом на второй план выходят различные рисунчатые эффекты полотна. В этом смысле получили широкое признание у потребителя полотна, содержащие текстурированные нити. Полотна из текстурированных нитей обладают высокой адсорбирующей способностью, обеспечивающей необходимый комфорт и баланс между влажностью окружающей среды и тела человека, повышенную объемность, воздухопроницаемость, износостойкость, мягкость, несминаемость, высокую способность восстанавливать свою форму после деформирования.
Техническим результатом заявляемого решения является получение трикотажного полотна повышенного качества за счет улучшения потребительских свойств, таких как усадка, износостойкость, деформационные свойства, обеспечения высоких гигиенических показателей и расширение ассортимента трикотажных изделий за счет введения в трикотажное полотно из льносодержащей пряжи текстурированных нитей.
Решаемая задача достигается тем, что в структуру трикотажного полотна, петли которого образованы из пряжи, содержащей льняное волокно, хлопок, полиэфирное волокно, дополнительно введены петельные ряды, образованные из текстурированной полиэфирной нити или текстурированной полиамидной нити при порядном чередовании и в соотношении компонентов льносодержащей пряжи и текстурированной нити 1:1.
Структура трикотажного полотна приведена на фигуре 1, графическая запись переплетения на фигуре 2, где 1 - петельный ряд трикотажного полотна и льносодержащей пряжи; 2 - петельный ряд трикотажного полотна из текстурированиоп полиэфирной нити или текстурированной полиамидной нити. Примеры и характеристики трикотажного полотна представлены в таблице 1.
2
Трикотажное полотно вырабатывается на однофонтурных кругловязальных машинах одинарными кулирными переплетениями, например кулирная гладь или прессовым переплетением на базе кулирной глади. Поверхностная плотность полотна при использовании кругловязальной машины 24 класса и комбинированной заправке двух нитей: льносодержащей пряжи линейной плотностью 25 текс и полиэфирной текстурированной нити линейной плотностью 15 текс или полиамидной текстурированной нити (найлон 6.6) линейной плотностью 15,6 текс находится в пределах 130-160 г/м, при этом число петельных столбиков и петельных рядов в полотне на 100 мм составляет 90-170 и 180-200 соответственно. Количество систем на машине 68, при этом
четные петлеобразующие системы заправлены льносодержащей пряжей, имеющей в своем составе льняное волокно, хлопок, полиэфирное волокно, а нечетные текстурированной полиэфирной или текстурированной полиамидной нитью.
Введение в структуру полотна указанным образом текстурированных нитей при получении трикотажного полотна увеличивает износостойкость, снижает усадку по сравнению с прототипом, улучшает деформационные свойства полотна за счет повышения растяжимости (2 группа) с высокой способностью к восстановлению (незначительная доля остаточной деформации), что повышает комфортность изделий бельевого ассортимента при носке, позволяет конструировать изделия без припусков на свободное облегание, экономя сырье. Трикотажное полотно приобретает гигиенические свойства (воздухопроницаемость, гигроскопичность, удельное поверхностное электрическое сопротивление), значительно превышающие показатели ГОСТ Р 50967-96. При этом снижается жесткость, присущая полотну из льносодержащей пряжи, улучшается внешний вид и увеличивается срок службы трикотажных изделий за счет снижения угла перекоса петельных столбиков в полотне, вызванных круткой натуральных видов пряжи, в том числе и льносодержащей. Трикотажное полотно превышает требования ГОСТ 28554-90 пно прочности (разрывная нагрузка не менее 80 Н).
2
Указанное соотношение компонентов льносодержащей пряжи и текстурированной нити позволяет получить облегченное трикотажное полотно с поверхностной плотностью 130-160 г/м.
Введение текстурированных нитей в структуру полотна менее указанного соотношения нецелесообразно, так как не приводит к значительному улучшению потребительских свойств, а увеличение их количества приводит к потере льноподобных свойств (отсутствует льняной эффект).
Таблица 1 - Параметры и свойства трикотажного полотна
Линейная плотность
Содержание
Сырьевойсостав, %
Поверхност-ная
Разрывная
Усадка.%
Устойчи-вость к
Группа
Остаточная деформация.%
№ пп
пряжи, нити, текс
в
ПА
Переплетение
плотность,
нагрузка,
По
По
истиранию,
растяжимости
вдоль
вдоль
полотне
Лен
ВВМ
Хлопок
ПЭ
(найлон 6.6)
г/м<sup>2</sup>
Н
длине
ширине
число оборотов
петельных
петельных
1
Прототип
Прессовое
25
100
30
30
40
на базе
179.4
244
5,5
3
105
1
-
-
кулирной
глади
2
Прототип
Прессовое
25
45,5
25
65
10
на базе
211,9
236
8,5
0,5
93
1
-
-
29
54,5
100
кулирной
глади
3
25
50
25
50
25
Кулирная
гладь
139
134
4
2
113
2
7
5
15
50
100
4
25
50
25
50
25
Кулирная
гладь
163
142
5
2
230
2
5
6
15,6
50
100
5
25
50
25
50
25
-
Прессовое
15
50
100
на базе
142
136
4
1
115
2
6
5
кулирной
глади
Продолжение таблицы 1
№пп
Удельное поверхностное электрическое сопротивление, Ом
Гигро-скопичность, %
Воздухопроницаемость, дм<sup>3</sup>/м<sup>2</sup>××сек
1
-
-
-
2
-
-
-
3
4,4×10<sup>11</sup>
7
1220
4
3,4×10<sup>11</sup>
7
695
5
3,9×10<sup>11</sup>
8
992